(57)【要約】【課題】小粒径で、優れた低温定着性や高い流動性を発揮するトナーを用いて画像を形成する画像形成装置において、外添剤に起因するフィルミングを良好に抑制して、長期間に渡って高画質の画像を形成する。【解決手段】クリーニング手段がクリーニングブレードであり、トナーが粒径の異なる微粒子を２種類有するものであり、微粒子の遊離量がトナー１ｇに対して３ｍｇ以上であり、電子写真感光体が凸部を有するものであり、２種類の微粒子の平均一次粒子径をＲ１、Ｒ２で表し、電子写真感光体の凸高さをＲ３で表した場合に、Ｒ１＜２０ｎｍ＜Ｒ３＜Ｒ２という条件を満足する。【選択図】図２
2015059962.tif 000002
【特許請求の範囲】
【請求項１】
円筒状支持体及び前記円筒状支持体上に設けられた感光層を有する円筒状の電子写真感光体と、前記電子写真感光体の周面を帯電するための帯電手段と、前記帯電手段によって帯電された前記電子写真感光体の周面に露光光を照射することによって前記電子写真感光体の周面に静電潜像を形成するための露光手段と、前記露光手段によって形成された前記電子写真感光体の周面の静電潜像をトナーによって現像することによって前記電子写真感光体の周面にトナー像を形成するための現像手段と、前記現像手段によって形成された該電子写真感光体の周面のトナー像を転写材に転写するための転写手段と、前記電子写真感光体の周面の残トナーをクリーニングするクリーニング手段とを少なくとも有する画像形成装置であって、
前記クリーニング手段がクリーニングブレードであり、前記トナーが少なくとも粒径の異なる微粒子を２種類以上有するものであり、前記微粒子の遊離量がトナー１ｇに対して３ｍｇ以上であり、前記電子写真感光体が凸部を有するものであり、且つ、前記２種類の微粒子の平均一次粒子径をＲ１、Ｒ２で表し、前記電子写真感光体の凸高さをＲ３で表した場合に、Ｒ１＜２０ｎｍ＜Ｒ３＜Ｒ２という条件を満足することを特徴とする画像形成装置。
【請求項２】
請求項１の画像形成装置であって、前記高さＲ３が、２０ｎｍ以上、３００ｎｍ以下であることを特徴とする画像形成装置。
【請求項３】
請求項１又は２の画像形成装置であって、
前記凸部が、電子写真感光体の表面層に分散せしめられたフィラーの存在によって形成されたものであることを特徴とする画像形成装置。
【発明の詳細な説明】
【技術分野】
【０００１】
本発明は、トナーを用いて感光体の表面に静電潜像を形成する手段と、電子写真感光体の周面の静電潜像をトナーにより現像する手段と、感光体の周面の残トナーをクリーニングするクリーニング手段を備える画像形成装置に関するものである。
【背景技術】
【０００２】
電子写真プロセスでは、例えば、現像工程において、感光体等の像担持体に担持されている静電荷像に対し、現像剤に含まれるトナーを一旦付着させる。そして、転写工程において、像担持体から転写紙等の転写媒体にトナーを転写した後、定着工程において、トナーを紙面に定着させる。現像方式としては、磁性キャリアとトナーとを含有する二成分系現像剤を用いる二成分系現像方式や、磁性キャリアを含有せずに磁性トナー又は非磁性ｔナーを主成分とする一成分系現像剤を用いる一成分系現像方式などが知られている。
【０００３】
従来、トナーとしては、スチレン系樹脂、ポリエステル樹脂などのトナーバインダを着色剤などと共に溶融混練した後に微粉砕する混練粉砕法による乾式トナーが広く用いられてきた。しかし、高画質化の要求が高まっている近年においては、特に高精細なカラー画像形成を実現させる目的で、トナーの小粒径化、球形化が進められている。小粒径化により、ドットの再現性を良好にし、且つ、球形化により現像性、転写性の向上を図ることができる。この種のトナーは、樹脂で構成され、体積平均粒径が１０μｍ以下であり、搬送性や混合性を補うために流動性を付与する目的で無機微粒子や有機微粒子が外添されている。無機微粒子等のトナー粒子への添加方法としては、シリカ、アルミナ、酸化チタン等の無機微粒子をトナー粒子と共に乾式でミキサー等によって混合・攪拌してトナー粒子に付着させる方法が一般的である。しかし、流動性の付与のためにトナーに外添される無機微粒子は、電子写真プロセスの工程で接触させられる部材との摩擦などによってトナー粒子中に埋没して、トナーの流動性を低下させる結果、トナーの補給性、現像性、帯電性を劣化させることがある。また、十分に撹拌されないトナーの中では、トナー粒子から遊離して画像形成装置内に浮遊した後、装置内を汚染したり、像担持体に固着してフィルミングを形成してトナー粒子の固着を促進してしまったりするという問題がある。さらに、省エネルギー化や、画像形成装置の小型化の観点から、よりホットオフセット発生温度が高く、且つ定着温度が低いというように、耐ホットオフセット性と低温定着性とを両立させるトナーが求められている。
【０００４】
一方、装置の煩雑化防止や大型化防止の観点から、定着工程の際に使用する定着部材（例えば定着ローラー）に離型剤を添加するのではなく、トナーにワックスを添加し離型性を向上させる方法が知られている。しかし、ワックスの添加によってトナーの流動性を低下させてしまうことから、流動性を向上させる目的で流動性補助剤として外添剤をトナーに添加する結果、前述したフィルミングを引き起こし易くなってしまう。
【０００５】
以上のように、小粒径化、離型性、低温定着性、フィルミング、流動性はトレードオフの関係にあり、これらを同時に満足させるのは、トナーの改良だけでは困難である。つまり、小粒径で、流動性や低温での離型性を良好に発揮し、フィルミングの発生が少なく、且つ低温で優れた定着性を発揮するトナーが望まれているが、そのようなトナーが存在していない。
【０００６】
特許文献１や特許文献２においては、フィルミングの発生や、像担持体の摩耗を低減する狙いで、感光体中の電荷輸送物質、トナーのバインダー樹脂の種類、及びトナーの外添剤の径を規定した画像形成装置が開示されている。しかしながら、低温定着性と、フィルミング発生の抑制とを十分に両立させることができていない。
【０００７】
また、特許文献３においては、トナー粒子に超音波振動を加えた時の、添加剤遊離量を規定する技術が開示されている。また、特許文献４においては、界面活性剤を含む電解液中にトナーを添加した時の、添加剤遊離量を規定する技術が開示されている。しかしながら、これらの技術は何れも、フィルミング発生の抑制と、クリーニング性の向上とを十分に両立させることができていない。
【０００８】
また、特許文献５においては、感光体表面における５μｍのフィラーの体積存在比率や、外添剤の遊離量を規定した技術が開示されている。しかしながら、この技術が狙いとするのは、トナーのワックス成分や樹脂成分に起因するフィルミング（トナー粒子のフィルミング）の発生を抑制することである。外添剤に起因するトナー粒子のフィルミングの抑制と、クリーニング性の向上とを十分に両立させることはできていない。
【発明の概要】
【発明が解決しようとする課題】
【０００９】
本発明は、小粒径で、優れた低温定着性や高い流動性を発揮するトナーを用いて画像を形成する画像形成装置において、外添剤に起因するフィルミングを良好に抑制して、長期間に渡って高画質の画像を形成することである。
【課題を解決するための手段】
【００１０】
上記目的を達成するために、本発明は、円筒状支持体及び前記円筒状支持体上に設けられた感光層を有する円筒状の電子写真感光体と、前記電子写真感光体の周面を帯電するための帯電手段と、前記帯電手段によって帯電された前記電子写真感光体の周面に露光光を照射することによって前記電子写真感光体の周面に静電潜像を形成するための露光手段と、前記露光手段によって形成された前記電子写真感光体の周面の静電潜像をトナーによって現像することによって前記電子写真感光体の周面にトナー像を形成するための現像手段と、前記現像手段によって形成された該電子写真感光体の周面のトナー像を転写材に転写するための転写手段と、前記電子写真感光体の周面の残トナーをクリーニングするクリーニング手段とを少なくとも有する画像形成装置であって、前記クリーニング手段がクリーニングブレードであり、前記トナーが少なくとも粒径の異なる微粒子を２種類以上有するものであり、前記微粒子の遊離量がトナー１ｇに対して３ｍｇ以上であり、前記電子写真感光体が凸部を有するものであり、且つ、前記２種類の微粒子の平均一次粒子径をＲ１、Ｒ２で表し、前記電子写真感光体の凸高さをＲ３で表した場合に、Ｒ１＜２０ｎｍ＜Ｒ３＜Ｒ２という条件を満足することを特徴とするものである。
【発明の効果】
【００１１】
本発明においては、円筒状支持体及び前記円筒状支持体上に設けられた感光層を有する円筒状の電子写真感光体と、前記電子写真感光体の周面を帯電するための帯電手段と、該帯電手段によって帯電された前記電子写真感光体の周面に露光光を照射することによって前記電子写真感光体の周面に静電潜像を形成するための露光手段と、前記露光手段によって形成された前記電子写真感光体の周面の静電潜像をトナーにより現像することによって前記電子写真感光体の周面にトナー像を形成するための現像手段と、前記現像手段によって形成された前記電子写真感光体の周面のトナー像を転写材に転写するための転写手段と、前記電子写真感光体の周面の残トナーをクリーニングするクリーニング手段とを少なくとも有する画像形成装置において、前記トナーが少なくとも粒径の異なるシリカ微粒子を２種類以上有するものであり、前記トナーの現像時におけるシリカ微粒子の遊離量がトナー１ｇに対して３ｍｇ以上であり、前記電子写真感光体が凸部を有するものであり、且つ、前記２種類のシリカ微粒子の平均一次粒子径をＲ１、Ｒ２で表し、前記電子写真感光体の凸高さをＲ３で表した場合に、Ｒ１＜Ｒ３＜Ｒ２という条件を満足することを特徴とする画像形成装置により、良好な画像を長期間に渡って提供することができる。
【図面の簡単な説明】
【００１２】
【図１】高さＲ３の算出方法を説明するための模式図。
【図２】実施形態に係る画像形成装置（タンデム型フルカラー画像形成装置）の要部構成を示す要部構成図。
【発明を実施するための形態】
【００１３】
以下、本発明を適用した画像形成装置の実施形態について説明する。本発明は、円筒状支持体及び前記円筒状支持体上に設けられた感光層を有する円筒状の電子写真感光体と、前記電子写真感光体の周面を帯電するための帯電手段と、前記帯電手段によって帯電された前記電子写真感光体の周面に露光光を照射することによって前記電子写真感光体の周面に静電潜像を形成するための露光手段と、前記露光手段によって形成された前記電子写真感光体の周面の静電潜像をトナーにより現像することによって前記電子写真感光体の周面にトナー像を形成するための現像手段と、前記現像手段によって形成された前記電子写真感光体の周面のトナー像を転写材に転写するための転写手段と、前記電子写真感光体の周面の残トナーをクリーニングするクリーニング手段とを少なくとも有する画像形成装置において、前記トナーが少なくとも粒径の異なるシリカ微粒子を２種類以上有するものであり、前記トナーの現像時におけるシリカ微粒子の遊離量がトナー１ｇに対して３ｍｇ以上であり、前記電子写真感光体が凸部を有するものであり、且つ、前記２種以上のシリカ微粒子の平均一次粒子径をＲ１、Ｒ２で表し、前記電子写真感光体の凸高さをＲ３で表した場合に、Ｒ１＜Ｒ３＜Ｒ２という条件を満たすことを特徴とするものである。かかる構成により、良好な画像を長期間に渡って提供することができる。
【００１４】
この理由としては、以下の要因が挙げられる。即ち、高画質画像の要求が高まる近年では、トナーの小粒径化が進められる傾向にあるが、小粒径のトナーは一般にクリーニング性が悪い。更に、近年においては、省エネルギーの観点から、低温定着性を有するトナーが求められている。そこで、粒径の異なる小粒径と大粒径の外添剤を用いることで、トナーのクリーニング性を向上させることができる。低温定着性を発揮するトナーは、流動性や耐熱保存性が劣る傾向にあるが、外添剤を多く添加することでそれらを改善することが可能である。しかし、このような対策でクリーニング性や低温定着性は向上するものの、トナーに添加されている外添剤が電子写真感光体に対して大きなストレスを与えてしまう。外添剤は、トナー粒子とともに感光体に転移すると、感光体表面に強く摺擦しているクリーニングブレードのエッジ部に蓄積する。そして、エッジ部で凝集しながら大きくなった後、感光体とクリーニングブレードとの当接部に進入して感光体表面上に固着する。感光体表面に固着した外添剤の凝集体は、それ自体が外添剤を塞き止める起点となり、外添剤を次々に蓄積させ大きく成長していき、やがて外添剤フィルミングを形成する。この外添剤フィルミングは、白抜け画像を発生させたり、高湿環境での画像ボケを発生させたりという問題を起こす。
【００１５】
一方、実施形態に係る画像形成装置では、互いに粒径の異なる２種類のシリカを外添剤として添加する。現像時のトナー１ｇに対するシリカ外添剤の遊離量を３ｍｇ以上にし、且つ、感光体表面に凸形状を形成している。この凸形状の高さＲ３と、トナーの遊離外添剤の粒径Ｒ１、Ｒ２との関係をＲ１＜Ｒ３＜Ｒ２とすることで、前述の問題を解決することができる。その理由は、次の通りである。即ち、トナー１ｇに対する外添剤の遊離量を３ｍｇ以上としていることで、トナー粒子に対してフリーに動ける外添剤を十分な量で存在させる。これにより、耐熱保存性、流動性を向上させることで、クリーニング性も向上させることができる。また、互いに粒子径の異なるシリカ微粒子を２種類添加していることで、耐熱保存性、流動性を向上させて、クリーニング性の余裕度を更に高めることができる。このように外添剤を十分な量トナーに添加していると、感光体表面に外添剤フィルミングを発生させ易くなるが、次の構成によってそれを改善している。即ち、感光体に凸形状を設け、その凸の高さＲ３と、遊離外添剤の粒径Ｒ１、Ｒ２との関係を、Ｒ１＜Ｒ３＜Ｒ２とすることで、外添剤フィルミングの発生を抑えている。
【００１６】
感光体表面に凸形状を設けていない場合、トナー母体から遊離して感光体表面に転移したシリカ微粒子をクリーニングブレードのエッジ部に蓄積させた後、感光体表面に固着、成長させて、外添剤フィルミングを起こしてしまう。これに対し、感光体表面に凸形状を設けていると、クリーニングブレードのエッジ部に蓄積したシリカ微粒子を、感光体表面とブレードとの当接部を負荷無くすり抜けさせることが可能になる。これにより、クリーニングブレードのエッジ部に蓄積するシリカ微粒子の量を低減して、外添剤フィルミングを引き起こし難くすることができる。
【００１７】
Ｒ３＜Ｒ１＜Ｒ２という条件を満たした場合、感光体の表面に設けた凸形状の高さＲ３が、外添剤の粒子径よりも小さくしていることから、感光体表面に凸形状を設けていない場合と同様に、前記エッジ部にシリカ微粒子を蓄積させてしまう。これにより、外添剤フィルミングが発生し易くなる。これに対し、Ｒ１＜Ｒ２＜Ｒ３とした場合、トナーに添加しているシリカ微粒子のうち、小粒径（Ｒ１）のシリカ微粒子、大粒径Ｒ２のシリカ微粒子の何れに対しても、前記当接部を負荷無くすり抜けさせることが可能になる。但し、感光体上の全面に外添剤フィルミングを発生させ易くなってしまう。この理由は明らかではないが、クリーニングブレードのエッジ部におけるシリカ微粒子の蓄積量が少ない状態では、エッジ部の感光体への引込みが強くなる。これにより、大粒径Ｒ２のシリカ微粒子が前記当接部をすり抜ける際に感光体表面に強く押し当てられるようになって、全面に外添剤フィルミングが発生するものと考えられる。また、全てのシリカ微粒子をすり抜けさせた場合、帯電ローラーの表面に対するシリカ微粒の付着量が多くなってしまい、帯電不良による画像劣化を起こしてしまう。一方、Ｒ１＜Ｒ３＜Ｒ２とした場合、小粒径Ｒ１のシリカ微粒子だけが前記当接部を負荷無くすり抜けるようになり、大粒径Ｒ１のシリカ微粒子をエッジ部に滞留させる。これにより、適量のシリカ微粒子がエッジ部に滞留するようになることから、クリーニングブレードのエッジ部の引込みが抑えられる。この結果、シリカ微粒子の感光体への固着が抑制されて、良好なクリーニング性を維持することができるようになる。
【００１８】
実施形態に係る画像形成装置に用いられるトナーに外添剤として添加する無機微粒子としては、例えばシリカ、アルミナ、酸化チタン、チタン酸バリウム、チタン酸マグネシウム、チタン酸カルシウム、チタン酸ストロンチウム、酸化鉄等を例示することができる。また、酸化銅、酸化亜鉛、酸化スズ、ケイ砂、クレー、雲母、ケイ灰石、ケイソウ土、酸化クロム、酸化セリウム、ベンガラ、三酸化アンチモン、酸化マグネシウム、酸化ジルコニウム、硫酸バリウム、炭酸バリウム、炭酸カルシウム、炭化ケイ素、窒化ケイ素などでもよい。これらの中でも、金属酸化物、金属窒化物、金属炭化物が好ましく、前述した無機微粒子の中では、シリカ、アルミナ、チタニアが好適であり、特に、シリカが好適である。
【００１９】
前記無機微粒子としては、互いに粒径の異なる少なくとも２種類のものを添加する。クリーニング性を向上させるための微粒子、及び流動性を向上させるための微粒子である。クリーニング性を向上させるための微粒子は、平均一次粒子径が８０〜５００［ｎｍ］の範囲にある外添剤であり、少なくとも１種類が添加される。平均一次粒子径が８０［ｎｍ］未満であると、熱的又は機械的衝撃に弱くなる。また、平均一次粒子径が５００［ｎｍ］を越えると、微粒子がトナー表面と定着部材との接触を阻害するようになるため、定着性を低下さえたり、トナーの流動性を著しく低下させたりする。
【００２０】
流動性向上のための微粒子は、平均一次粒子径が１０〜２０［ｎｍ］の範囲の無機微粒子であり、少なくとも１種類以上が添加される。平均一次粒子径が１０［ｎｍ］未満であると流動性は悪くないが、現像工程におけるストレスによるトナー粒子への埋没が発生して、トナー粒子の非静電的付着力を増加させ、この結果、外添剤フィルミングを発生させ易くなることから好ましくない。一方、平均一次粒子径が２０［ｎｍ］以上であると、トナー粒子表面に付着してトナー粒子同士の接触面積を低下させることでトナーの流動性を向上させるという作用を十分に発生させることができなくなることから好ましくない。
【００２１】
実施形態において、無機微粒子の粒径測定については、次のようにして行う。即ち、ＴＥＭ（透過型電子顕微鏡、日立製Ｈ?９０００ＮＡＲ）を用いて無機微粒子を観察しながら、無作為に１００個の無機粒子を選択する。そして、画像処理ソフト（ニコレ社画像解析装置 Ｌｕｚｅｘ ＡＰ）によってそれぞれの粒径を算出して、１００個あたりの個数平均粒径を求める。
【００２２】
感光体の表面における凸部の形成方法としては、凸部を形成できる要件を満たす方法であれば、特に制限はないが、好ましくは感光体の表面層の材料にフィラー（芯材）を含有させることで、フィラーに起因する凸形状を設けるものがよい。フィターとしては、次のようなものを用いることが可能である。有機性フィラー材料としては、ポリテトラフルオロエチレンのようなフッ素樹脂粉末、シリコーン樹脂粉末、カーボン微粒子などが挙げられる。また、無機性フィラー材料としては、銅、スズ、アルミニウム、インジウムなどの金属粉末、酸化珪素、酸化錫、酸化亜鉛、酸化チタン、酸化インジウム、酸化アンチモン、酸化ビスマス等の金属酸化物、チタン酸カリウムなどの無機材料が挙げられる。特に、フィラー微粒子の硬度の点からすると、無機材料を用いることが好ましい。金属酸化物が特に良好であり、さらには、酸化珪素、酸化アルミニウム、酸化チタンが有効に使用できる。また、コロイダルシリカやコロイダルアルミナなどの微粒子も有効に使用できる。
【００２３】
また、フィラー微粒子の平均一次粒子径は、０．０２〜１．０［μｍ］であることが光透過率や耐摩耗性の点から好ましい。表面層の材料中におけるフィラー材料の濃度は、高いほど耐摩耗性が高いので良好であるが、高すぎると残留電位の上昇、表面層の書き込み光透過率の低下などをきたす。また、フィラー濃度が低すぎると、表面凸の数が少なくなり、クリーニングブレードのエッジ部における外添剤微粒子の滞留量を十分に減らすことが困難になるため好ましくない。概ね全固形分に対して、５〜５０重量％以下、好ましくは３０重量％程度が良好である。
【００２４】
フィラー微粒子いついては、少なくとも一種類の表面処理剤で表面処理することが、フィラー微粒子の分散性の観点から好ましい。フィラー微粒子の分散性の低下は、残留電位の上昇、塗膜の透明性の低下、塗膜欠陥、耐摩耗性の低下などを引き起こすことから、感光体の高耐久化あるいは高画質化を妨げる要因になる可能性がある。表面処理剤としては、公知の表面処理剤を使用することができるが、フィラー微粒子の絶縁性を維持できるものが好ましい。フィラー微粒子の分散性及び画像ボケの点からすると、次の表面処理剤が好ましい。チタネート系カップリング剤、アルミニウム系カップリング剤、ジルコアルミネート系カップリング剤、高級脂肪酸などである。それらと、シランカップリング剤との混合物でもよい。シランカップリング剤だけによる表面処理は、画像ボケの影響が強くなるが、先に列記した物質と混合することにより、その影響を抑制できる。また、表面処理剤としては、Ａｌ２Ｏ３、ＴｉＯ２、ＺｒＯ２、シリコーン、ステアリン酸アルミニウム等、あるいはそれらの混合物などでもよい。
【００２５】
表面処理剤の濃度については、使用するフィラー微粒子の平均一次粒子径によって適正値が異なるが、３〜３０［ｗｔ％］がよく、５〜２０［ｗｔ％］がより好ましい。表面処理剤の濃度が低いとフィラー微粒子の分散効果が得られない。また、前述の範囲よりも高いと、残留電位の著しい上昇を引き起こす。フィラ−微粒子材料は単独もしくは２種類以上混合して用いられる。
【００２６】
実施形態に係る画像形成装置の感光体に用いられるフィラー微粒子の粒径測定については、次のようにして。フィラー微粒子をＴＥＭ（透過型電子顕微鏡、日立製Ｈ?９０００ＮＡＲ）によって観察しながら、無作為に１００個を選択する。そして、それぞれについて、画像処理ソフト（ニコレ社画像解析装置 Ｌｕｚｅｘ ＡＰ）によって粒径を算出した後、１００個あたりの平均一次粒子径を求める。
【００２７】
トナーの外添剤として用いる無機微粒子の添加量は、１００重量部のトナーに対し、０．５〜５重量部が好ましい。トナーに無機微粒子を外添する方法としては、トナー粒子に対し無機微粒子を混合し、ヘンシェルミキサー等を用いて攪拌する方法を例示することができる。複数種類の無機微粒子を一度に添加して混合してもよいが、１種類ずつ混合する方が、狙いの機能を得やすい。
【００２８】
トナーの製造方法については公知のものを用いることができる。例えば、粉砕法、重合法の何れであってもよい。小粒径、優れた低温定着性、且つ高円形度による高画質を達成するためには重合法によるトナーを用いることが好ましい。この場合、外添剤の添加量が多くなる傾向になることから、本発明の効果がより有効に発現される。
【００２９】
感光体（電子写真感光体）の周面における凸部の高さＲ３については、例えば、市販のレーザー顕微鏡、光学顕微鏡、電子顕微鏡あるいは原子力間顕微鏡を用いて測定することができる。レーザー顕微鏡としては、例えば、次の機器が使用することが可能である。超深度形状測定顕微鏡ＶＫ?８５５０、超深度形状測定顕微鏡ＶＫ?９０００及び超深度形状測定顕微鏡ＶＫ?９５００（いずれも（株）キーエンス社製）：走査型共焦点レーザー顕微鏡ＯＬＳ３０００（オリンパス（株）社製）：リアルカラーコンフォーカル顕微鏡オプリテクスＨ１２００（レーザーテック（株）社製）。
【００３０】
光学顕微鏡としては、例えば、次の機器を使用することが可能である。デジタルマイクロスコープＶＨＸ?５００及びデジタルマイクロスコープＶＨＸ?２００（いずれも（株）キーエンス社製）：３ＤデジタルマイクロスコープＶＣ?７７００（オムロン（株）社製）。
【００３１】
電子顕微鏡としては、例えば、次の機器を使用することが可能である。３Ｄリアルサーフェスビュー顕微鏡ＶＥ?９８００及び３Ｄリアルサーフェスビュー顕微鏡ＶＥ?８８００（いずれも（株）キーエンス社製）：走査型電子顕微鏡コンベンショナル／Ｖａｒｉａｂｌｅ Ｐｒｅｓｓｕｒｅ ＳＥＭ（エスアイアイ・ナノテクノロジー（株）社製）：走査型電子顕微鏡ＳＵＰＥＲＳＣＡＮ ＳＳ?５５０（（株）島津製作所社製）。
【００３２】
原子力間顕微鏡としては、例えば、次の機器を使用することが可能である。ナノスケールハイブリッド顕微鏡ＶＮ?８０００（（株）キーエンス社製）：走査型プローブ顕微鏡ＮａｎｏＮａｖｉステーション（エスアイアイ・ナノテクノロジー（株）社製）：走査型プローブ顕微鏡ＳＰＭ?９６００（（株）島津製作所社製）また、分子間力プローブ顕微鏡システムＭＦＰ−３Ｄ−ＳＡ−Ｊ（株式会社アサイラムテクノロジー）でもよい。
【００３３】
これまで列記した顕微鏡を用いて、所定の倍率の設定下において、測定視野内の凸部高さを計測することが出来る。凸部の高さＲ３の測定方法について、より詳しく説明する。高さＲ３は、顕微鏡を使用して得られる表面のプロファイルに基づいて算出する。その算出方法について、図１を用いて説明する。凸部の高さＲ３については、任意の凸部の頂点を通るプロファイル上において、その両端の裾の最下点を基準線とし、その基準線から凸部の頂上までの距離（ｙ1又はｙ2）を凸部の高さとする。裾野の高さが一致しない場合には、その平均高さ（（ｙ1＋ｙ2）÷２）を基準線とする。
【００３４】
本発明において、遊離量については、「現像前のトナーの外添加量」から「現像後にクリーニングブレードのエッジ部で回収されるトナー中の外添加量」を差し引いたシリカ量を、１ｇあたりのトナー量に換算して計算する。「現像前のトナー」とは、画像形成装置に備え付けてあるトナーを蓄える容器中のトナーである。例えばトナーボトル中のトナーである。「現像後にクリーニングブレードのエッジ部で回収されるトナー」とは、現像手段による現像で感光体上に転移したトナーが、クリーニングブレードのエッジ部で感光体表面から除去されるトナーである。実際の画像形成装置において、クリーニングブレードでクリーニングされるトナー中の外添量を測定することで、感光体への外添剤の付着によるトナーからのシリカの減少を直接的にみることができる。
【００３５】
トナーの外添剤として例えばシリカを測定する場合には、蛍光Ｘ線分析装置（例えば株式会社リガク社製  蛍光Ｘ線分析装置ＺＳＸ  ４００など）、誘導プラズマ発光分析法（例えばエスアイ・ナノテクノロジー製  ＩＣＰ−ＡＥＳ  ＳＰＳ５１００型など）を測定装置として用いることができる。以下蛍光Ｘ線分析装置を用いた測定例について説明する。まず、検量線を作製する。具体的には、検量線用サンプルと、一定量のエチルセルロース樹脂と、所定量のシリカ微粒子とを混合し、所定の型に入れて圧をかけてペレット状サンプルを作製する。そのサンプルを蛍光Ｘ線により測定し、シリカのピーク強度から検量線を作製する。実サンプルであるトナー中のシリカ量を測定するには、検量線作製時に作製したペレット状のサンプル量と同じ重さのトナーを所定の型に入れ、圧を加えて成型して同じ大きさにした後、蛍光Ｘ線分析装置を用いて、前述のようにして測定を行う。
【００３６】
実施形態に係る画像形成装置において、本発明の構成要素として特筆されていないもの（構成部材）については、従来から公知のものを用いることができる。
図２は、実施形態に係る画像形成装置（タンデム型フルカラー画像形成装置）の要部構成を示す要部構成図である。図２において、画像形成装置は、中間転写ベルト３１を用いた中間転写方式で転写材（例えば記録紙）に画像を形成するものである。画像形成装置は、転写手段３０を備えている。この転写手段３０は、ベルトループ内側に配設された複数のローラによって無端状の中間転写ベルト３１を張架している。中間転写ベルト３１は、図中時計回り方向に無端移動する。中間転写ベルト３１の上方には、中間転写ベルト３１の表面移動方向に沿って、イエロー，マゼンタ，シアン，ブラックのトナー像を作像するための４つのプロセスカートリッジ２０Ｙ，２０Ｍ，２０Ｃ，２０Ｋが配設されている。以下、色分け符号であるＹ，Ｍ，Ｃについては、適宜省略する。
【００３７】
各プロセスカートリッジ２０には、それぞれ電子写真感光体１が設けられている。それぞれの電子写真感光体１は、図中反時計回り方向に回転駆動される。その周囲には、公知の帯電手段２、現像手段３、クリーニング装置４がそれぞれ設けられている。また、４つのプロセスカートリッジ２０の上方には図示しない光書込ユニットが設けられている。
【００３８】
電子写真感光体１は図中反時計回り方向に回転しながら、その表面が帯電手段によって一様帯電せしめられる。一様帯電した電子写真１の表面は不図示の光書込ユニットよって照射されたレーザー光によって静電潜像を担持する。この静電潜像は、現像手段３によって現像されてトナー像になる。
【００３９】
Ｙ，Ｍ，Ｃ，Ｋ用の電子写真感光体上でそれぞれ現像されたＹ，Ｍ，Ｃ，Ｋトナー像は、中間転写ベルト３１の表面に重ね合わせて１次転写される。中間転写ベルト３１には、次転写装置４０が当接して２次転写ニップを形成している。この２次転写ニップに送り込まれる転写材に対し、中間転写ベルト３１上のトナー画像が一括２次転写される。転写材は、２次転写装置４０の２次転写ベルト４１や、搬送装置５０によって図中右側から左側に向けて搬送された後、定着手段６０によって表面にトナー画像が定着せしめられる。定着手段６０は、定着部材たる定着ローラを加熱しながら転写材に押し当てて、トナー画像を転写材表面に定着させるものである。
【００４０】
同図において、電子写真感光体１は反時計回り方向に回っており、図示しないトナーには少なくとも２種の外添剤が保持されており、電子写真感光体１の表層には所定の密度で規則的に並ぶ複数の凸部が形成されている。トナーに外添剤として添加される互いに径の異なる無機微粒子の一次平均粒子径をそれぞれＲ１、Ｒ２で表し、電子写真感光体１の表面における凸部の高さをＲ３で表すと、Ｒ１＜＜Ｒ３＜Ｒ２が成り立っている。
【００４１】
以下、実施例を詳細に説明するが、本発明は以下の実施例に限定されるものではない。[実施例1]
電子写真感光体１を製造した。まず、アルミニウムシリンダー上に後述する組成の下引き層塗工液、電荷発生層塗工液、及び電荷輸送層塗工液を、浸漬塗工によって順次塗布、乾燥した。これにより、厚み３．５μｍの下引き層、厚み０．２μｍの電荷発生層、及び厚み２３μｍの電荷輸送層を形成した。
【００４２】
次の組成の下引き層塗工液を作製した。二酸化チタン粉末：４００重量部、メラミン樹脂：６５重量部、アルキッド樹脂：１２０重量部、及び２?ブタノン：４００重量部である。また、次の組成の電荷発生層塗工液を作製した。ポリビニルブチラール：５重量部、化１の構造式のビスアゾ顔料：１２重量部、２?ブタノン：２００重量部、及びシクロヘキサノン：４００重量部である。
【化１】
2015059962.tif 000003
【００４３】
次に、ポリカーボネート（Ｚポリカ、帝人化成社製）：１０重量部、及び化２の構造式の電荷輸送物質（Ｉｐ：５．４ｅＶ）：１０重量部という組成の電荷輸送層塗工液を作製した。
【化２】
2015059962.tif 000004
【００４４】
テトラヒドロフラン：１００重量部と、後述する補正の保護層塗工液とを電荷輸送層上にスプレー塗工によって５μｍで塗布して保護層を形成して、電子写真感光体１を作製した。保護層塗工液の組成は次の通りである。アルミナ微粒子（平均一次粒子径：０．１μｍ「バイカロックス  ０．１ＣＲ」バイコウスキージャパン製）：４重量部、化３の構造式の電荷輸送物質：４重量部、ポリカーボネート（Ｚポリカ、帝人化成社製）：６重量部、テトラヒドロフラン：２２０重量部、及びシクロヘキサノン：８０重量部である。これらを、アルミナボールを用いたボールミルによって１６時間分散させた後、保護層塗工液１として用いた。
【化３】
2015059962.tif 000005
【００４５】
以上のように作製した電子写真感光体１の凸部の高さＲ３を、分子間力プローブ顕微鏡システムＭＦＰ−３Ｄ−ＳＡ−Ｊ（株式会社アサイラムテクノロジー）を用いて測定したところ、３３［ｎｍ］であった。
【００４６】
次に、二成分系現像剤を作製した。二成分系現像剤で画像を評価する場合は、後述するように、シリコーン樹脂によって０．５μｍの平均厚さでコーティングされた平均粒径３５μｍのフェライトキャリアを用いる。このキャリア：１００重量部に対してトナー：７重量部を容器転動攪拌タイプのターブラーミキサーによって均一混合し帯電させたものを、二成分系現像剤とした。
【００４７】
二成分系現像剤のフェライトキャリアについては、次のようにして作製した。芯材となるＭｎフェライト粒子（重量平均径：３５μｍ）：５０００重量部を用意した。また、コート材となるトルエン：４５０重量部、シリコーン樹脂ＳＲ２４００（東レ・ダウコーニング・シリコーン製、不揮発分５０％）：４５０重量部、アミノシランＳＨ６０２０（東レ・ダウコーニング・シリコーン製）：８重量部、及びカーボンブラック：１０重量部を用意した。前述したコート材を１０分間スターラーで分散させてコート液を調整した。このコート液と芯材とを流動床内に入れて回転式底板ディスクと攪拌羽根とによって旋回流を形成しながら行うコーティング装置に投入して、コート材を芯材上に塗布した。得られた塗布物を電気炉で１８０℃、２時間焼成してたものをキャリアとして用いた。
【００４８】
次に、トナーを作製した。まず、有機微粒子エマルションを合成した。具体的には、撹拌棒及び温度計をセットした反応容器に、水：６８３重量部、メタクリル酸エチレンオキサイド付加物硫酸エステルのナトリウム塩（エレミノールＲＳ?３０、三洋化成工業製）：１１重量部、メタクリル酸：１６６重量部、アクリル酸ブチル：１１０重量部、及び過硫酸アンモニウム：１重量部を仕込んだ。そして、３８００回転／分で３０分間撹拌したところ、白色の乳濁液が得られた。これを加熱して、系内温度７５℃まで昇温させて３時間反応させた。さらに、１％過硫酸アンモニウム水溶液：３０重量部を加え、７０℃で５時間熟成してビニル系樹脂（メタクリル酸?アクリル酸ブチル?メタクリル酸エチレンオキサイド付加物硫酸エステルのナトリウム塩の共重合体）の水性分散液（以下、微粒子分散液１という）を得た。この微粒子分散液１をＬＡ?９２０で測定した体積平均粒径は、７５［ｎｍ］であった。また、微粒子分散液１の１重量部を乾燥して樹脂分を単離した。この樹脂分のガラス転移点Ｔｇは６０℃であり、重量平均分子量は１１万であった。
【００４９】
次に、水相を調整した。まず、水：９９０重量部、微粒子分散液１：８３重量部、ドデシルジフェニルェーテルジスルホン酸ナトリウムの４８．３％水溶液（エレミノールＭＯＮ?７  三洋化成工業製）：３７重量部、及び酢酸エチル９０重量部を混合撹拌して、乳白色の液体を得た。これを水相１とした。
【００５０】
次に、低分子ポリエステルを合成した。まず、冷却管、撹拌機、及び窒素導入管を具備する反応容器中に、ビスフェノールＡエチレンオキサイド２モル付加物：２２９重量部、ビスフェノールＡプロピレンオキサイド３モル付加物：５２９重量部、テレフタル酸：２０８重量部、アジピン酸：４６重量部、及びジブチルチンオキサイド：２重量部を入れた。そして、常圧で２３０℃で７時間反応さて、さらに１０?１５ｍｍＨｇまで減圧して５時聞反応させた。その後、反応容器に無水トリメリット酸：４４重量部を入れて、１８０℃、常圧で３時間反応させて低分子ポリエステル１を得た。この低分子ポリエステル１は、数平均分子量＝２３００、重量平均分子量＝６７００、ガラス転移点Ｔｇ＝４３℃、酸価＝２５であった。
【００５１】
次に、中間体ポリエステルを合成した。まず、冷却管、撹拌機、及び窒索導入管の付いた反応容器中に、ビスフェノールＡエチレンオキサイド２モル付加物：６８２重量部、ビスフェノールＡプロピレンオキサイド２モル付加物：８１重量部、テレフタル酸：２８３重量部、無水トリメリット酸：２２重量部、及びジブチルチンオキサイド：２重量部を入れた。そして、常圧で２３０℃で７時間反応させ、さらに１０?１５ｍｍＨｇまで減圧して５時間反応させて中間体ポリエステル１を得た。この中間体ポリエステル１は、個数平均分子量＝２２００、重量平均分子量＝９７００、ガラス転移点Ｔｇ＝５４℃、酸価＝０．５、水酸基価＝５２であった。
【００５２】
冷却管、撹拌機、及び窒素導入管の付いた反応容器中に、中間体ポリエステル１：４１０重量部、イソホロンジイソシアネート：８９重量部、及び酢酸エチル：５００重量部を入れた。そして、１００℃で５時間反応させてプレポリマー１を得た。プレポリマー１の遊離イソシアネート重量％は、１．５３％であった。
【００５３】
次に、ケチミンを合成した。まず、撹拌棒、及び温度計をセットした反応容器に、イソホロンジアミン：１７０重量部とメチルエチルケトン：７５重量部とを仕込んだ。そして、５０℃で４時間半反応させてケチミン化合物１を得た。このケチミン化合物１のアミン価は４１７であった。
【００５４】
次に、マスターバッチ（ＭＢ）を合成した。まず、水：６００重量部、Ｐｉｇｍｅｎｔ  Ｂｌｕｅ  １５：３  含水ケーキ（固形分５０％）、及びポリエステル樹脂：１２００重量部を混ぜ合わせた。そして、ヘンシェルミキサー（三井鉱山社製）によって混合し、混合物を２本ロールを用いて１２０℃で４５分間だけ混練した後、圧延冷却してからパルペライザーで粉砕してマスターバッチ１を得た。
【００５５】
次に、油相を作製した。まず、撹拌棒、及び温度計をセットした容器に、低分子ポリエステル１：３７８重量部、カルナバワックス：１００重量部、及び酢酸エチル：９４７重量部を仕込んだ。そして、撹拌下８０℃まで昇温させ、８０℃のまま５時間反応させた後、１時問で３０℃まで冷却した。次いで、容器に、マスターバッチ１：５００重量部、及び酢酸エチル：５００重量部を仕込んで１時間混合して原料溶解液１を得た。この原料溶解液１：１３２４重量部を容器に移し、ビーズミル（ウルトラビスコミル、アイメックス社製）を用いて、送液速度１ｋｇ／ｈｒ、ディスク周速度６ｍ／秒、０．５ｍｍジルコニアビーズを８０体積％充填し、且つ３パスという条件で、顔料及びワックスを分散させた。次いで、低分子ポリエステル１の６５％酢酸エチル溶液：１３２４重量部を加え、上述した条件のビーズミルで２パスだけ分散処理を行って「顔料・ワックス分散液１」を得た。「顔料・ワックス分散液１」の固形分濃度（１３０℃、３０分）は５０％であった。
【００５６】
次に、乳化処理や脱溶剤処理を行った。まず、「顔料・ワックス分散液１」：７４９重量部、プレポリマー１：１１５重量部、及びケチミン化合物１：２．９重量部を容器に入れた。そして、ＴＫホモミキサー（特殊機化製）にて５０００［ｒｐｍ］の条件で２分間混合した後、容器に水相１：１２００重量部を加えた。その後、ＴＫホモミキサーで、回転数１３  ０００［ｒｐｍ］の条件で２５分間混合して乳化スラリー１を得た。この撹拌機、及び温度計をセットした容器に、乳化スラリー１を投入し、３０℃で８時間脱溶剤処理を施した後、４５℃で７時間熟成を行って分散スラリー１を得た。
【００５７】
次に、洗浄、乾燥を行った。まず、分散スラリー１：１００重量部を減圧濾過した後、濾過ケーキにイオン交換水：１００重量部を加えて、ＴＫホモミキサーで混合（回転数１２０００ｒｐｍで１０分間）した後に濾過した。これによって得られた濾過ケーキに１０％水酸化ナトリウム水溶液：１００重量部を加え、ＴＫホモミキサーで混合（回転数１２０００ｒｐｍで３０分間）した後、減圧濾過した。これによって得られた濾過ケーキに１０％塩酸：１００重量部を加え、ＴＫホモミキサーで混合（回転数１２０００ｒｐｍで１０分間）した後に濾過した。これによって得られた濾過ケーキにイオン交換水：３００重量部を加え、ＴＫホモミキサーで混合（回転数１２０００ｒｐｍで１０分間）した後に濾過する操作を２回繰り返して濾過ケーキ１を得た。この濾過ケーキ１を循風乾燥機にて４５℃で４８時間乾燥させた。その後、フッ素化合物を１ｗｔ％濃度で分散させた水溶媒曹中で、トナー粒子母体に対してフッ素化合物が０．１ｗｔ％の濃度になるように混合し、フッ素化合物を付着（結合）させた後、循風乾燥機にて４５℃で４８時間乾燥させてから、３０℃で１０時間だけ棚段にて乾燥させた。その後、目開き７５μｍのメッシュで篩いにかけてトナー母体粒子１を得た。なお、前述したフッ素化合物は、次の化４の構造式で示されるものである。
【化４】
2015059962.tif 000006
【００５８】
次に、トナー母体に外添剤を添加した。まず、トナー母体粒子１：１００重量部に平均一次粒子径１９nｍのシリカ：１.０重量部（Ｈ−２０００：クラリアント（株）製）を入れてヘンシェルミキサー（三井鉱山社製  ＦＭ２０Ｃ）にて混合した。次に、平均一次粒子径１２０ｎｍのシリカ：１．５重量部（Ｘ−２４：信越化学工業製）を入れて同様に混合した。最後に、平均一次粒子径１５ｎｍのチタン：０．７重量部（テイカ（株）製）を入れて同様に混合してトナーを得た。混合条件としては、周速３０ｍ／ｓｅｃで、３０秒回転、６０秒回転停止、のセットを３回繰り返す条件を採用した。
【００５９】
外添剤（無機微粒子）の遊離量測定のための検量線を、次のようにして作成した。まず、エチルセルロース：１００重量部に対して、平均一次粒子径１２０ｎｍのシリカを１重量部、２重量部、４重量部、６重量部、１０重量部だけそれぞれ添加したサンプルを用意した。それぞれに圧を加えてペレット状にしたサンプルを作製し、蛍光Ｘ線分析装置（例えば株式会社リガク社製  蛍光Ｘ線分析装置ＺＳＸ  ４００）で分光を測定し、測定で得られるシリカのピーク強度に対するシリカ量のシリカ用検量線を作成した。次に、エチルセルロース：１００重量部に対して、平均一次粒子径が１５ｎｍのチタンを１重量部、２重量部、４重量部、６重量部、１０重量部だけそれぞれ添加したサンプルを用意した。それぞれを、先と同様にして測定してチタン用検量線を作成した。
【００６０】
以上のように作製した電子写真感光体及びトナーを、Ｒｉｃｏｈ製ｉｍａｇｉｏ  ＭＰＣ５０００を潤滑剤レスに改造したチューニングした実験機にセットして、１００％画像濃度のチャート画像を３０００枚出力した。外添剤の遊離量測定のために、実験機内のクリーニングブレードに蓄積したトナーを回収した。回収したトナーを３ｇ秤量してペレット状のサンプルを作製し、蛍光Ｘ線分析装置（例えば株式会社リガク社製  蛍光Ｘ線分析装置ＺＳＸ  ４００）で測定した。実機評価前と評価後の差分から得られた外添剤のシリカの遊離量はトナー１ｇに対して８．２ｍｇであった。チタンの遊離量は、トナー１ｇに対して０．８ｍｇであった。
【００６１】
次に、実機評価後の電子写真感光体表面を光学顕微鏡（リアルカラーコンフォーカル顕微鏡オプリテクスＨ１２００  レーザーテック（株））にて観察して、異物の付着の有無を確認したところ、異物が全く付着していなかった。
【００６２】
［実施例２］
トナーに添加する外添剤として平均一次粒子径＝１２０ｎｍのシリカを、平均一次粒子径＝５０ｎｍのシリカ（Ｘ−２４：信越化学工業製）に変えた点の他は、実施例１と同様にして実験を行った。
【００６３】
［実施例３］
トナーに添加する外添剤として平均一次粒子径＝１２０ｎｍのシリカを、平均一次粒子径＝８０ｎｍのシリカ（Ｘ−２４  信越化学工業製）に変えた点の他は、実施例１と同様にして実験を行った。
【００６４】
［実施例４］
電子写真感光体における保護用塗工液のアルミナ微粒子（平均一次粒子径＝０．１μｍ  バイカロックス  ０．１ＣＲ  バイコウスキージャパン製）を、アルミナ微粒子（平均一次粒子径＝０．３μｍ（スミコランダム  ＡＡ−０３  住友化学製）に変えた。この点の他は、実施例１と同様にして実験を行った。
【００６５】
［実施例５］
トナーに添加する外添剤を、平均一次粒子径１９ｎｍのシリカ：０．５重量部から平均一次粒子径１２０ｎｍのシリカ：０．７重量部に変えた点の他は、実施例１と同様にして実験を行った。
【００６６】
［比較例１］
電子写真感光体における保護用塗工液のアルミナ微粒子（平均一次粒子径＝０．１μｍ  バイカロックス  ０．１ＣＲ  バイコウスキージャパン製）を、アルミナ微粒子（平均一次粒子径＝３１ｎｍ（ＮａｎｏＴｅｋ  シーアイ化成製））に変えた。この点の他は、実施例１と同様にして実験を行った。
【００６７】
［比較例２］
電子写真感光体における保護用塗工液のアルミナ微粒子（平均一次粒子径＝０．１μｍ  バイカロックス  ０．１ＣＲ  バイコウスキージャパン製）を、アルミナ微粒子（平均一次粒子径＝０．７μｍ（スミコランダム  ＡＡ−０７  住友化学製）に変えた。この点の他は、実施例１と同様にして実験を行った。
【００６８】
［比較例３］
電子写真感光体における保護用塗工液のアルミナ微粒子（平均一次粒子径＝０．１μｍ  バイカロックス  ０．１ＣＲ  バイコウスキージャパン製）を、マンガン微粒子（平均一次粒子径＝５６ｎｍ（ＮａｎｏＴｅｋ  シーアイ化成製）に変えた。この点の他は、実施例１と同様にして実験を行った。
【００６９】
［比較例４］
電子写真感光体における保護用塗工液のアルミナ微粒子（平均一次粒子径＝０．１μｍ  バイカロックス  ０．１ＣＲ  バイコウスキージャパン製）を、シリカ微粒子（平均一次粒子径＝９ｎｍ（ＮａｎｏＴｅｋ  シーアイ化成製）に変えた。この点の他は、実施例１と同様にして実験を行った。
【００７０】
［比較例５］
電子写真感光体における保護用塗工液のアルミナ微粒子（平均一次粒子径＝０．１μｍ  バイカロックス  ０．１ＣＲ  バイコウスキージャパン製）を、アルミナ微粒子（平均一次粒子径：０．５μｍ（スミコランダム  ＡＡ−０５  住友化学製））に変えた。この点の他は、実施例１と同様にして実験を行った。
【００７１】
［比較例６］
電子写真感光体における保護用塗工液のアルミナ微粒子（平均一次粒子径＝０．１μｍ  バイカロックス  ０．１ＣＲ  バイコウスキージャパン製）を、アルミナ微粒子（平均一次粒子径＝０．６μｍ（スミコランダム  ＡＡ−０６  住友化学製）に変えた。この点の他は、実施例１と同様にして実験を行った。
【００７２】
［比較例７］
トナーに外添剤として添加する平均一次粒子径１２０ｎｍのシリカを、平均一次粒子径５０ｎｍのシリカ（Ｘ−２４  信越化学工業製）に変えた点の他は、実施例４と同様にして実験を行った。
【００７３】
［比較例８］
トナーに外添剤として添加する平均一次粒子径１２０ｎｍのシリカを、平均一次粒子径８０ｎｍのシリカ（Ｘ−２４  信越化学工業製）に変えた点の他は、実施例４と同様にして実験を行った。
【００７４】
［比較例９］
トナーに添加する外添剤として添加する平均一次粒子径１９ｎｍのシリカ：０．３重量部を、平均一次粒子径１２０ｎｍのシリカ：０．５重量部に変えた点の他は、実施例１と同様にして実験を行った。
【００７５】
Ｒｉｃｏｈ社製のｉｍａｇｉｏ  ＭＰＣ５０００を潤滑剤レスに改造してチューニングした実験機に、それらのトナーを順にセットして、１００％画像濃度チャートを３０００枚出力した後の、電子写真感光体上の異物を評価した。異物が全くなく良好なものを◎、少しあるがほとんど観察できないものを○、異物が多量に存在し、画像に白抜けがあるものを×とした。
【００７６】
実施例１〜４、比較例１〜９の評価結果を表１に示す。
【表１】
2015059962.tif 000007
【００７７】
実施例１〜３では、実機評価後の電子写真感光体に異物が全く認められなかった。実施例４の電子写真感光体には異物が少し確認されたが、画像への不具合はなかった。比較例１、３、４の電子写真感光体には、スジ状の異物が確認された。比較例２、比較例５〜８の電子写真感光体には全面に異物が付着していた。比較例９の電子写真感光体には異物は確認されなかったが、画像上にクリーニング不良によるスジ状抜けが発生した。これは外添剤遊離量が３ｍｇ以下であるためトナーの流動性が十分でないからである。
【００７８】
以上から明らかなように、トナー１ｇに対する外添剤の遊離量３ｍｇ以上で、且つＲ１＜Ｒ３＜Ｒ２を満たすことにより、良好な画像を長期間に渡って出力することが可能な高性能で且つ信頼性の高い画像形成装置やプロセスカートリッジが提供することができる。
以上に説明したものは一例であり、本発明は、次の態様毎に特有の効果を奏する。
［態様Ａ］
態様Ａは、円筒状支持体及び前記円筒状支持体上に設けられた感光層を有する円筒状の電子写真感光体と、前記電子写真感光体の周面を帯電するための帯電手段と、前記帯電手段によって帯電された前記電子写真感光体の周面に露光光を照射することによって前記電子写真感光体の周面に静電潜像を形成するための露光手段と、前記露光手段によって形成された前記電子写真感光体の周面の静電潜像をトナーによって現像することによって前記電子写真感光体の周面にトナー像を形成するための現像手段と、前記現像手段によって形成された該電子写真感光体の周面のトナー像を転写材に転写するための転写手段と、前記電子写真感光体の周面の残トナーをクリーニングするクリーニング手段とを少なくとも有する画像形成装置であって、前記クリーニング手段がクリーニングブレードであり、前記トナーが少なくとも粒径の異なる微粒子を２種類以上有するものであり、前記微粒子の遊離量がトナー１ｇに対して３ｍｇ以上であり、前記電子写真感光体が凸部を有するものであり、且つ、前記２種類の微粒子の平均一次粒子径をＲ１、Ｒ２で表し、前記電子写真感光体の凸高さをＲ３で表した場合に、Ｒ１＜２０ｎｍ＜Ｒ３＜Ｒ２という条件を満足することを特徴とするものである。
【００７９】
［態様Ｂ］
態様Ｂは、態様Ａであって、前記高さＲ３が、２０ｎｍ以上、３００ｎｍ以下であることを特徴とするものである。
【００８０】
［態様Ｃ］
態様Ｃは、態様Ａ又はＢであって、前記凸部が、電子写真感光体の表面層に分散せしめられたフィラーの存在によって形成されたものであることを特徴とするものである。
【符号の説明】
【００８１】
１：電子写真感光体
２：帯電手段
３：現像手段、
４ａ：クリーニングブレード
２０：プロセスカートリッジ
３０：転写手段
【先行技術文献】
【特許文献】
【００８２】
【特許文献１】特開２００２‐２４４３１４号公報
【特許文献２】特開２００２‐３５１１２９号公報
【特許文献３】特許第３１２９０７４号公報
【特許文献４】特願２００４‐２１００９３号公報
【特許文献５】特開２００６‐２１５５３２号公報
【図１】
2015059962.tif 000008
【図２】
2015059962.tif 000009